FR 2753973 A1 19980403 FR 9607031 A 19960604 1 2753973 La présente invention est du do- maine de la chimie et elle a pour objet un procédé général d'obtention de polyols particulièrement de polyestérols à partir de polyéthylènetéréphtalate (PET), en particulier de PET résiduel de fabrication ou déchet de consommation, des variantes à ce procédé et les produits obtenus, no- tamment destinés à la fabrication de matériaux cellulaires tels que mousses de polyuréthannes (PUR), et de polyiso- cyanurates (PIR). On rappelle que l'on connaît de- puis longtemps la manière de préparer des polyols par dé- gradation des polyéthylènetéréphtalates par la réaction inverse, dite "glycolyse", de celle de leur synthèse, suivant laquelle le PET est chauffé en présence d'un excès de glycol (GLY), par exemple le monoéthylèneglycol (MEG); des inconvénients majeurs des polyols ainsi obtenus au re- gard de leur destination sont leur propension à précipiter des solides au cours de leur stockage à température ordi- naire, ainsi que leur viscosité élevée. Un art antérieur récent a proposé diverses solutions pour tenter de remédier à ces inconvé- nients:par exemple les brevets DE-3.435.014 (BAUER), EP- 0.248.578 (BENTLEY et al.), US-4.539.341 (HALLMARK), US- 4.559.370 (BLANPIED), US-4.652.591 et US-4.714.717 (LONDRIGAN) ont proposé une esterification des polyols ob- tenus, tandis que les brevets EP-0.134.661 (CHARDONOL), US-4.485.196 (SPERANZA), US-4.604.410 et US-4.701.477 (ALTENBERG) ont proposé de les modifier par ethoxypropoxy- lation; d'autres brevets tels que US-4.468.824 (GRIGSBY), US-4.485.196 (SPERANZA), US-4.536.522 (GRIGSBY), US- 4.459.370 (BLANPIED), US-4.642.319 (MCDANIEL), US- 4.644.019 (MCDANIEL), US-4.714.717 (LONDRIGAN), US-4.760.100 (MCDANIEL), Chem.Abs-151.159 (PENCZEK) ont proposé d'opérer la distillation du MEG au fur et à mesure de sa formation résultant de la glycolyse. 2 2753973 Toutefois les polyols obtenus par les procédés précités sont des mélanges de polyols présen- tant une grande hétérogénéité, ou dispersion, dans leurs poids moléculaires et conduisent de ce fait, lors de leur réticulation en PUR ou PIR, à des réseaux tridimensionnels irréguliers, ce qui est généralement considéré comme une caractéristique défavorable résultant de la présence d'oligomères supérieurs à faible indice d'hydroxyle ( 800 mg KOH/g); il a en outre été constaté (G.TERSAC et al. in CELLULAR POLYMERS, Vol.14, p.14, 1995) une autre conséquence fâcheuse de cette hétérogénéité, à savoir une augmentation sensible de la viscosité. Une solution pour limiter la for- mation d'oligomères supérieurs consisterait à effectuer la glycolyse/estérification, à rapport molaire élevé des res- tes glycols par rapport aux restes diacides, puis à élimi- ner les glycols libres, par distillation; mais on se re- trouverait alors dans un système chimiquement déséquili- bré, et des réactions d'alcoolyse tendraient à reformer des glycols libres ainsi que des espèces plus condensées. Un brevet US-4.758.607 (HALLMARK) décrit un procédé permettant d'éliminer les glycols li- bres, sans qu'il se reforme du MEG par réaction de rééqui- librage; les polyols ainsi obtenus ont un très faible taux de MEG libre, ils sont moins visqueux, présentent une meilleure stabilité au stockage et conduisent à des mous- ses de plus forte densité. Cependant le procédé a l'incon- vénient d'exiger une distillation sous vide poussé, en continu et en film raclé, ce qui nécessite une installa- tion très coûteuse. Ce brevet cite de nombreux exemples de glycols et de polyols de faible poids moléculaire qui peuvent être utilisés comme agents glycolysants, ainsi que de nombreux pluriacides qui peuvent être pris comme art antérieur de la présente Demande; on notera toutefois que 3 2753973 le catalyseur de glycolyse cité (tetrabutylorthotitanate) ne convient pas pour la mise en oeuvre de l'invention. On rappelle que la réaction de glycolyse est une réaction équilibrée du type transesterification; des catalyseurs de cette réaction sont bien connus de l'art; on pourra se référer par exemple à U. S.-2.465.319 (WINFIELD) qui cite des sels tels que les acétates de manganèse et de zinc ou encore des amines telles que les triéthyl- et tributylamine; cette catalyse de la glycolyse, et de la transestérification concomitante, est bien mentionnée dans le brevet US-3.907.868 (CURRIE). Ce dernier brevet divulgue aussi la manière d'éviter le rééquilibrage de la réaction en désactivant (séquestrant) le catalyseur au moyen d'agents tels que l'acide phosphorique, l'acide phosphoreux, les esters aryliques, alcoyliques, cycloalcoyliques, arylal- coyliques de ces acides, les acides carboxyliques alipha- tiques et aromatiques tels les acides oxalique, citrique, tartrique, téréphtalique, les sels tétrasodiques de l'acide éthylène-diamine-tétracétique, l'acide phénylphos- phinique, ainsi que les produits analogues; il est cependant important de noter que la technique divulguée par cette publication n'est pas celle de la présente in- vention et ne la suggère pas, n'ayant pas les mêmes ob- jectifs, ci-après énumérés, puisqu'elle vise à obtenir à partir du PET, non pas des polyols mais le diméthyltéréph- talate; les agents de désactivation cités dans cette publication sont cependant pris comme art antérieur de la présente Demande. D'une manière générale tant les glycols en tant que réactifs de glycolyse, que les cataly- seurs de glycolyse ou de transesterification et que les agents désactivants cités dans les publications sus men- 4 2753973 tionnés sont considérés comme réactifs susceptibles de convenir dans la mise en oeuvre de la présente invention. Le but général de la présente in- vention est de proposer un procédé d'obtention de polyols à dispersion molaire étroite, à partir de déchets de PET, dans des réacteurs simples et pourvus de moyens de mise sous vide peu poussé, par exemple compris entre i et 50 mmHg. Des objectifs plus particuliers de l'invention consistent en: - l'obtention de polyols liquides, stables au stockage, de viscosité suffisamment faible pour en permettre une manipulation aisée, et aptes à la prépa- ration de matériaux cellulaires PUR ou PIR à pouvoir isolant thermique fort et durable; - l'obtention de polyols présentant une bonne ca- pacité de solubilisation des chlorofluorohydrocarbures (HCFC) porogènes (agents gonflants) en particulier le HCFC 141b, à savoir au moins 20% en poids de HCFC 141b, sans que pour autant le HCFC 141b gazeux contenu dans les cellules ne puisse se dissoudre ultérieure- ment dans la matrice PUR ou PIR, donc des polyols con- duisant à une matrice PUR ou PIR ayant une faible af- finité pour les HCFC; - l'obtention de polyols à distribution molaire étroite, c'est à dire des polyesterdiols essentielle- ment constitués d'oligomères polyesters "monomères" et "dimères" et contenant très peu d'oligomères supé- rieurs et de glycols libres; - l'obtention de polyols ayant une teneur réduite, en glycols libres difonctionnels, compatibles avec des polyols multifonctionnels pouvant conduire à des ré- seaux PUR rigides après addition de quantités limitées de polyols multifonctionnels; 2753973 - l'obtention de polyols de fonctionnalité supé- rieure à deux, à distribution molaire étroite; - l'obtention de polyols dans des réacteurs sim- ples c'est à dire des capacités pourvues seulement de moyens d'agitation, d'introduction d'atmosphère inerte (N2), de chauffage jusqu'à 220-240 C, de reflux total ou de distillation, de remplissage et de soutirage, et pouvant fonctionner à pression atmosphérique et sous vide (pression de 3 mmHg et plus); - l'obtention de polyols par un procédé mettant en oeuvre une distillation des glycols libres et permet- tant un recyclage interne du distillat; - enfin l'obtention de polyols par un procédé basé sur la glycolyse/esterification du PET avec des temps de réaction courts et une distillation de glycols libres n'entraînant pas de réactions de rééquilibrage. Selon l'invention, un procédé d'ob- tention de polyols, consistant dans une première étape à faire réagir des glycols (MEG, DEG, DPG,...) sur du poly- éthylènetéréphtalate (PET) en présence d'un catalyseur (CAT) de transestérification puis, dans une dernière étape, à distiller les glycols libres (ou libérés), est caractérisé dans sa généralité en ce qu'une étape postérieure à la pre- mière et antérieure ou simultanée à la dite dernière étape, comprend la désactivation du catalyseur de glycolyse par un agent désactivant (DES). Suivant une première variante (I) du procédé général, une seconde étape, dite d'estérification, consécutive à la première étape de glycolyse, consiste à in- troduire dans le milieu glycolisé un pluriacide (PLA) ou ses dérivés (anhydrides,...) tels que par exemple l'acide adi- pique, l'anhydride phtalique, etc. De préférence on choisit pour cata- lyser la réaction d'estérification de la seconde étape de cette première variante du procédé, un acide fort, tel que 6 2753973 l'acide phosphorique H3P04, qui puisse constituer en même temps un agent désactivant (DES) du catalyseur de l'étape précédente (glycolyse). L'étape d'estérification, conduite sous pression atmosphérique mais sous atmosphère inerte, peut s'accompagner de formation d'eau qui distille. L'étape suivante consiste en la dis- tillation sous vide peu poussé (3 à 40 mmHg) des glycols li- bres formés au cours des étapes précédentes, distillation qui laisse dans l'enceinte de réaction les polyols recher- chés; selon l'indice d'hydroxyle (IoH) recherché pour ces derniers, on poussera d'autant plus longtemps la distilla- tion que l'on recherchera un IOH faible ( 200 procédé général, la seconde étape, d'estérification, con- siste à introduire dans le milieu glycolisé un/des pluries- ters (PLE) tels que des diméthylesters, ou encore tels que le mélange "RHODIASOLV (marque déposée)" de RHONE-POULENC (diméthyladipate, diméthylglutarate, diméthylsuccinate). L'étape suivante de distillation, sous vide peu poussé (3 à 40 mmHg), est précédée de l'intro- duction dans le milieu réactionnel, de l'agent désactivant (DES); celui-ci est de préférence encore l'acide phosphori- que; il pourrait aussi être un dérivé organique du phos- phore, mais avec une efficacité plus faible. On notera que, toujours selon l'in- vention, une partie des glycols distillés peut être recyclée lors d'un cycle suivant. La présente invention sera mieux comprise, et des détails en relevant apparaîtront, à la description qui va être faite d'exemples du procédé dans chacune de ses variantes, en se référant aux figures et tableaux des planches annexées dans lesquelles: 7 2753973 - la fig.1 est un organigramme du procédé avec ses variantes, - la fig.2 expose les réactions entrant en jeu dans le procédé de la fig.1, - le tableau I fournit des carac- téristiques et compositions de polyols obtenus selon le procédé de l'invention, et - le tableau II fournit des carac- téristiques de mousses PUR/PIR formées à partir de polyols obtenus suivant le procédé de l'invention. EXEMPLE 1. de mise en oeuvre de la première variante (distillation des glycols libres après désactivation du catalyseur) Dans un réacteur muni d'un agita- teur, d'une entrée d'azote, d'un condenseur à reflux to- tal, on introduit: PET: 119 g (0,62 mole) (polyéthylènetéréphtalate sous forme de copeaux provenant de déchets de fabrication de préformes de bouteilles), DEG 321 g (3,03 mole) (diethylèneglycol), DPG 109,2 g (0,815 mole) (dipropylèneglycol) CAT: 0,12 g (0,49 mmole) (acétate de manganèse (Mn(OAc)2,4H20). On chauffe à 2200C pendant 2 heu- res en atmosphère d'azote sous reflux total; puis, après avoir remplacé le condenseur à reflux total par un système de distillation, on ajoute au milieu réactionnel: Acide adipique: 36,2 g (0,248 mole), Anhydride phtalique: 36,7 g (0,248 mole), et Acide phosphorique (H3PO4 à 85%): 0,45 g (2,5 mmole). On chauffe à 200-240 C, avec dis- tillation de l'eau formée; la durée est d'environ 5 heu- res. 8 2753973 Le polyol intermédiaire obtenu possède les caractéristiques suivantes: IOH (mg KOH/g): 595 IA (mg KOH/g): 4,5 glycols libres: 45,2 % (déterminés par chromato- graphie gazeuse, dont: MEG: 2,4 % DEG: 29 % DPG: 13,8 % polyestérols: 54,8 %, ayant la composition suivante (mesurés par chromatographie d'exclusion stérique, détecteur UV), monomères (n=1): 39,5 % dimères (n=2): 37,5 % oligomères sup. (n3): 23 % On place alors l'enceinte réac- tionnelle sous vide d'environ 4 mmHg et on procède à la distillation des glycols libres de 570 g du polyol intermédiaire, pendant une durée de 2, 5 heures au cours de laquelle la température du bouilleur varie progressivement de 140 à 160 C; On recueille 228 g d'un distillat composé de: MEG: 6 %, DEG: 61,5 % DPG: 32,5 % Le résidu de distillation est constitué d'un mélange, dit Polyol-Ia, formé de glycols libres et de polyesterols, dont les proportions et carac- téristiques sont données ci-après: IOH (mg KOH/g): 306 IA (mg KOH/g): 5, 5 C (cPs): 1600 glycols libres: 7,4 % dont: MEG: 0 % DEG: 6,6 % DPG: 0,8 % polyestérols: 92,6 % dont monomères (n=1): 37 % dimères (n=2): 37 % oligomères sup. (n33): 26 % REMAROUE relative à l'exemple 1 A titre de démonstration de l'intérêt de l'invention, un polyol préparé de manière identique (à ceci près que le catalyseur est l'orthotitanate de tétrabutyle (Ti(OBu)4), mais sans ajout d'agent désactivant, après obtention de 235 g d'un distillat composé de: MEG: 11,7 % DEG: 54,9 % DPG: 33,5% est constitué de: glycols libres: 12,8 % dont: MEG: 0 % DEG: 10,2 % DPG: 2,6% Polyestérols: 87,2 %, composés de: monomère (n=1): 23 % dimères (n=2): 23 % oligomères sup. (n33): 54 % On remarque que la proportion d'oligomères supérieurs a nettement augmenté après la dis- tillation (54% au lieu de 23%) de même que la quantité de MEG (235x11, 7% = 27,5 g au lieu de 570x2,4% = 13,7 g) ce qui montre qu'il s'est produit un rééquilibrage. Au contraire, dans le cas de la préparation du Polyol-Ia, la composition des polyestérols n'a pratiquement changé après la distillation, et la quantité de MEG distillée (228x6% = 13,7 g) est égale à la 2753973 quantité présente avant distillation (570x2,4% = =13,7 g), prouvant ainsi qu'il ne s'est pas produit de rééquilibrage, grâce à la mise en oeuvre du procédé de l'invention. EXEMPLE 2 de mise en oeuvre de la première variante (recyclage du distillat) Dans un réacteur muni d'un agita- teur, d'une entrée d'azote, d'un condenseur à reflux to- tal, on introduit: - PET: 119 g (0,62 mole) (polyéthylène-téréphta- late sous forme de copeaux provenant de déchets de fabrication de préformes de bouteilles, - MEG: 38,5 g (0,62 mole) - DEG: 269, 3 g (2,54 mole) (diethylèneglycol), - DPG: 91,6 g (0,68 mole) (dipropylèneglycol) Anh. phtalique: 36,7 g (0,248 mole) - Acide adipique: 36,2 g (0,248 mole), - CAT: 0,12 g (0,49 mmole) (acétate de manganèse (Mn(OAc)2.4H20). On chauffe à 220 C pendant 2 heu- res en atmosphère d'azote sous reflux total; puis, après avoir remplacé le condenseur à reflux total par un système de distillation, on ajoute au milieu réactionnel: - Acide phosphorique (H3P04 à 85%): 0,45 g (2,5 mmole). On chauffe à 200-240 C, avec dis- tillation de l'eau formée; la durée est d'environ 7,5 heu- res. On place alors l'enceinte réac- tionnelle sous vide d'environ 3 mmHg et on procède à la distillation des glycols libres, de 555,3 g de polyol in- termédiaire pendant une durée de 3 heures au cours de la- quelle la température du bouilleur varie progressivement il 2753973 de 135 à 175 C et la température en tête de colonne de 89 à 1200C; On recueille 213,6 g d'un dis- tillat composé de: - MEG: 14,9 % - DEG: 55 % - DPG: 30 % et un résidu, référencé comme Polyol-Ib, possédant les caractéristiques et composition suivantes: IOH (mg KOH/g): 310 IA (mg KOH/g): 0,8 1250C (cPs): 1650. glycols libres: 7,2% dont MEG: = 0 % DEG: 6,8 % DPG: 0,4 % polyestérols: 92,8 %, composés de: monomère (n=l): 39 % dimères (n=2): 36 % oligomères sup. (n>3): 25 % Compatibilité avec HCFC 141b: 37 %. L'analyse du distillat montre que la quantité de MEG dis- tillée est inférieure ou égale à la quantité initialement introduite de MEG libre (213,6x14,9% = 31,8 g au lieu de 38,5 g) On ajoute à 200 g du distillat ci-dessus (recyclage) les quantités de glycols purs suivantes: MEG: 8,9 g - DEG: 159,3 g - DPG: 31,6 g de façon à retrouver des quantités de glycols libres identiques à celles initialement intro- 12 2753973 duites et avec les mêmes proportions par rapport aux au- tres réactifs, et l'on recommence les opérations; on ob- tient en fin d'opérations un polyol référencé comme Polyol-Ic possédant les caractéristiques et composition suivantes: IOH (mg KOH/g): 302 IA (mg KOH/g): 1,8 glycols libres: 4,6 %, composés de: MEG: 0 % (identique) DEG: 4,5 % DPG: 0,1 % polyestérols: 95,4 %, composés de: monomère (n=l): 41 % dimères (n=2): 36 % oligomères sup. (n)3): 23 % On obtient donc des caractéristi- ques sensiblement identiques en utilisant le distillat en lieu et place d'un mélange des glycols purs; on en conclu que le distillat est tout à fait recyclable et que la com- position des polyols obtenus par recyclage des glycols li- bres, est constante. EXEMPLE 3 de mise en oeuvre de la seconde variante (estérification par des diméthylesters, distillation fi- nale sous 2 mmHg) Dans un réacteur muni d'une agita- tion, d'une entrée d'azote, d'un condenseur à reflux to- tal, on introduit: - PET: 119 g (0,62 mole) de copeaux provenant de déchets de fabrication de préformes de bou- teilles, - DEG: 321,1 g (3,03 mole), - DPG:109,2 g de (0,815 mole), - CAT: 0,12 g (0,49 mmole) d'acétate de manganèse (Mn(OAc)2.4H20); on chauffe à 220 C pendant 2 heu- res en atmosphère d'azote sous reflux total; puis, après avoir remplacé le condenseur à reflux total par une sys- tème de distillation, on ajoute au milieu réactionnel: - 78,7 g (0,495 mole) d'un mélange des diméthyles- ters suivants: - diméthyladipate: _ 16 % en poids - diméthylglutarate: _ 60 % " - diméthylsuccinate: 24 % " On chauffe à 200 C; il se produit une réaction de transestérification avec distillation de méthanol; la température augmente progressivement jusqu'à 240 C, jusqu'à cessation de la production de méthanol, soit après environ 1,8 heure. Après refroidissement, on ajoute 0,17 g d'acide phosphorique à 85 %, soit 1,5 mmole, pour désactiver le catalyseur, et on procède à la distillation des glycols libres, de 579,4 g de polyol intermédiaire, sous 3 mmHg avec augmentation progressive sur 1 heure de la température du bouilleur qui passe de 125 à 1800C, et en tête de colonne de 82 à 118 C. On recueille 236,6 g de distillat composé de: - MEG: 6,8 % - DEG: 60,5 % *- DPG: 32,6 %, tandis que le résidu, référencé comme Polyol-IIa, possède les caractéristiques et la composition suivante: IOH (mgKOH/g): 307 IA (mgKOH/g): 0,4 1250C (cPs): 810 glycols libres: 4,4 % dont: MEG: 0% DEG: 4,2 % DPG: 0,2 % polyestérols 95,6 %, composés de: monomère (n=1): 40 % dimères (n=2): 37 % oligomères sup. (n33): 23 % compatibilité avec le HCFC 141b: 44 % EXEMPLE 4, de mise en oeuvre de la seconde variante (estérification par des diméthylesters. distillation f i- nale sous 28-30 mmHg) Dans des conditions opératoires analogues à celles sus mentionnées, mais avec une pression de distillation de 28-30 mmHg et après distillation de 232,9 g de glycols, la température du bouilleur ayant passé en 1,3 heure de 160 à 200 C, et en tête de colonne de 125 à 148 C, le résidu obtenu, référencé comme Polyol- IIb, a les caractéristiques suivantes: IOH (mgKOH/g): 316 IA (mgKOH/g): 0,4 glycols libres: 5,6 % dont: MEG: - 0 % DEG: 5,3 % DPG: 0,3 % polyestérols 94,4 %, composés de: monomères (n=1): 40 % dimères (n=2): 37 % oligomères sup. (n)3): 23 % Le tableau I de l'annexe résume les caractéristiques des divers polyols obtenus dans les exemples, et fournit leur fourchettes de variation (A). Ces fourchettes de caractéristi- ques identifiant, séparément ou en combinaison, les po- 2753973 lyols d'intérêt pratique pour lesquels l'invention apporte un progrès notable, sont les suivantes: IOH (mgKOH/g): 300 - 320, jusqu'à 200 - 400, IA (mgKOH/g): 0,4 - 0,5, jusqu'à 0,1 - 10, 125o0C(cPs): 800 - 1700, jusqu'à 500 - 5000, glycols libres: 4% - 8%, jusqu'à 0% - 10%, composés de: MEG: DEG: 4 - 7% jusqu'à 2 - 10% DPG: 0 - 1% jusqu'à 0 - 3 % polyestérols (mesurés par chromatographie d'exclusion stérique, détecteur UV) formant de 90% - 100% en poids, du polyol et composés de: monomères (n=1):35 42%, soit >35 % oligomères sup. (n> 3):20 - 28% soit 435 % Compatibilité avec le HCFC 141b: 20 - 50 % EXEMPLE 5 de préparation de mousse de polyuréthane et po- lyisocyanurate. à partir du Polyol-Ia Les formulations sont exprimées en masses relatives à 100 g de mélange de polyols; le poro- gène est le HCFC 141b (FORANE F 141b de ELF-ATOCHEM); les catalyseurs sont la diméthylcyclohéxylamine (P8 de AIR PRODUCTS), le bis-(2diméthylaminoéthyl)éther (NIAX A1 de UNION CARBIDE) et l'octoate de potassium (K 15 de AIR PRODUCTS), les tensioactifs sont des copolymères po- ly(éther/siloxane) (DC 5454 et DC 5098 de AIR PRODUCTS) L'isocyanate mélangé au Polyol-Ib pour la formation de mousse est un PMDI (4,4'diisocyanate de diphénylméthane), le SUPRASEC DNR de ICI, un polyiso- cyanate de fonctionnalité de 2,7; le PMDI est mélangé au "polyol formulé" dans la quantité correspondant à l'index désiré; le mélange est effectué par brassage mécanique à 4000 tours/minute pendant 10 secondes; le mélange réactif est versé dans un sac, l'expansion est libre. La réactivité du polyol formulé est appréciée par le temps de crème (tc), par le temps de fil (tf), par le temps de fin de montée (tfm) et par le temps hors poisse (thp). Les mousses résultantes sont ju- gées par la mesure, à 1 jour après leur élaboration, de leur densité (NFT 56107) et de leur conductibilité thermi- que (ISO 2581); l'évolution des caractéristiques est ap- préciée par comparaison, après 28 jours à température or- dinaire, de la conductibilité thermique initiale (Xlj) et après stabilisation (X28j), et par le retrait dimensionnel (Av28j); le TABLEAU II de l'annexe fournit les résultats. Les mousses polyuréthanes et po- lyisocyanurates obtenues sont remarquablement bien adap- tées à l'isolation thermique, leur cellularité est très fine et la stabilité de leurs propriétés est remarquable. L'invention trouve ainsi une ap- plication particulièrement avantageuse dans l'isolation thermique, des bâtiments notamment. Bien que l'on ait décrit des exem- ples d'obtention de polyols suivant le procédé de l'inven- tion, ainsi que des exemples de préparation de mousses à partir d'un de ces polyols, il doit être compris que la portée de cette dernière n'est pas limitée à ces exemples, mais qu'elle s'étend à toute forme de mise en oeuvre du procédé et de ses applications, telle que la règle en est définie plus haut de façon générale. R E V E N D I CATIONS 1.-Procédé d'obtention de polyols, consistant dans une première étape à faire réagir des glycols (MEG, DEG, DPG,...) sur du polyéthylènetéréphtalate (PET) en pré- sence d'un catalyseur (CAT) de glycolyse puis, dans une dernière étape, à distiller les glycols libres, carac- térisé en ce qu'une étape postérieure à la première et antérieure ou simultanée à la dite der- nière étape, comprend la désactivation du catalyseur de glycolyse par un agent désactivant (DES). d'o il résulte: en premier lieu, une distribution molaire remarquablement étroite des polyols obtenus et/ou l'absence de réactions de rééquilibrage en second lieu, que la distilla- tion finale des glycols libres peut être effectuée sans rééquilibrage, sous un vide peu poussé (3 mmHg les acides oxalique, citrique, tartrique, téréphtali- que, les sels tétrasodiques de l'acide éthylène-dia- mine-tétracétique, l'acide phénylphosphinique; 3.-Procédé d'obtention de polyols selon la revendication 2, caractérisé - en ce que l'agent désactivant choisi est l'acide phosphorique à 85%; 4.-Procédé d'obtention de polyols selon la revendication 1, caractérisé: en ce que (variante (I)) une se- conde étape, dite d'estérification, consécutive à la première étape de glycolyse, consiste: à introduire dans le milieu glyco- lisé un pluriacide (PLA) et/ou ses dérivés (anhydrides, ) et l'agent désactivant (DES), puis à porter le milieu réactionnel à une température comprise entre 170 et 240 C sous atmo- sphère inerte, en distillant l'eau formée, et en ce que la dernière étape con- siste à distiller sous vide (3 mmHg 4 P une température comprise entre 120 et 220 C, les gly- cols libres; 5.-Procédé d'obtention de polyols selon la revendication 1, caractérisé: en ce que (variante (II)) la se- conde étape, ou étape d'estérification, consiste à in- troduire dans le milieu glycolisé un/des pluriesters (PLE), et (simultanément, préalablement ou consécutive- ment) à porter le milieu réactionnel à une température comprise entre 170 et 240 C sous atmosphère inerte, en distillant l'alcool formé, puis & introduire dans le milieu réac- tionnel, l'agent désactivant (DES), puis, constituant la dernière étape, à distiller sous vide (3 mmHg 4 P 6.-Polyol obtenu selon un procédé conforme à l'une quel- conque des revendications précédentes, caractérisé: en ce qu'il comporte les caracté- ristiques et composition suivantes: - IOH: compris entre: 200 et 400 mgKOH/g, - IA compris entre: 0,1 et 10 mgKOH/g --125oc(cPs) compris entre: 500 et 5000, - Compatibilité HCFC 141b: comprise entre 20 - 50 %. - glycols libres (mesurés par chromatographie gazeuse) compris entre: 0 et 10%, dont MEG inférieur à 0,3 %, - polyestérols formant entre: 92 et 100% du poids du polyol de composition (mesurée par chromatographie d'exclusion stérique, détecteur UV): monomères (n=l): 35 %, oligomères sup.(n>3):. 35 % 7.-Polyol obtenu selon la revendication 3 et conforme à la revendication 6, caractérisé en ce qu'il comporte en outre, au moins à l'état de traces,: - l'un au moins des corps du groupe comprenant le manganèse (Mn) et le zinc (Zn), comme reste du catalyseur (CAT), et - du phosphore (P) comme reste de l'agent désactivant (DES).